(57)【特許請求の範囲】
【請求項１】
ハイドロキシアパタイト表面に０価のＡｇを固定化した表面銀固定化ハイドロキシアパタイトの存在下、シラン化合物を酸化してシラノール化合物を得るシラノール化合物の製造方法。
【請求項２】
ハイドロキシアパタイト表面に０価のＡｇを固定化した表面銀固定化ハイドロキシアパタイト、及び極性溶媒の存在下、シラン化合物を酸化してシラノール化合物を得る請求項１に記載のシラノール化合物の製造方法。
【請求項３】
芳香族シラン化合物を酸化して芳香族シラノール化合物を得る請求項１又は２に記載のシラノール化合物の製造方法。
【請求項４】
水を酸化剤として使用する請求項１〜３の何れかの項に記載のシラノール化合物の製造方法。
【発明の詳細な説明】
【技術分野】
【０００１】
本発明は、表面銀固定化ハイドロキシアパタイトを使用し、シラン化合物を酸化して対応するシラノール化合物を製造するシラノール化合物の製造方法に関する。
【背景技術】
【０００２】
シラノール化合物の利用は様々な分野において期待されている。まず、医薬、農薬の分野においてはそのもの自体が新規な生物活性物質になることが期待される。また、機能材料などの開発においては、これまで広く利用されているシリコンなどの含ケイ素高分子素材の原料としてシラノール化合物が有用である。このように、シラノール化合物は、医薬、農薬、各種機能性物質の開発等、種々の貢献をし得る。
【０００３】
シラノール化合物を製造する際に使用する触媒としては、例えば、非特許文献１、２に記載の触媒が挙げられるが、反応促進作用が低いことが問題であった。また、非特許文献３〜５に記載の触媒は、使用後の触媒回収が困難であり、反応促進作用が低く、反応の選択性が低いことが問題であった。すなわち、有用なシラノール化合物について、容易に調製することができ、繰り返し使用することができる触媒を使用した、簡易で、且つ、効率のよい製造方法が確立されていないのが現状である。
【０００４】
【非特許文献１】Ｎｅｗ  Ｊ．Ｃｈｅｍ．２００２，２６，１５３６−１５３８
【非特許文献２】Ｏｒｇ．Ｌｅｆｔ．２００２，４，２３６９−２３７１
【非特許文献３】Ｊ．Ａｍ．Ｃｈｅｍ．Ｓｏｃ．２０００，１２２，１２０１１−１２０１２
【非特許文献４】Ｊ．Ｏｒｇ．Ｃｈｅｍ．２００４，６９，１７４１−１７４３
【非特許文献５】Ｊ．Ａｍ．Ｃｈｅｍ．Ｓｏｃ．２００５，１２７，１１９３８−１１９３９
【発明の開示】
【発明が解決しようとする課題】
【０００５】
本発明の目的は、シラン化合物を酸化して対応するシラノール化合物を製造する方法において、容易に調製することができ、且つ、繰り返し使用することができる触媒を使用して、簡易かつ効率よくシラノール化合物の製造を行うことができるシラノール化合物の製造方法を提供することにある。
【課題を解決するための手段】
【０００６】
本発明者らは上記課題を解決するために鋭意検討した結果、ハイドロキシアパタイト表面に、Ａｇを固定化した表面銀固定化ハイドロキシアパタイトを使用することで、効率よく、シラン化合物を酸化して対応するシラノール化合物を製造することができることを見出し、本発明を完成した。
【０００７】
すなわち本発明は、ハイドロキシアパタイト表面に０価のＡｇを固定化した表面銀固定化ハイドロキシアパタイトの存在下、シラン化合物を酸化してシラノール化合物を得るシラノール化合物の製造方法を提供する。
【０００８】
ハイドロキシアパタイト表面に０価のＡｇを固定化した表面銀固定化ハイドロキシアパタイト、及び極性溶媒の存在下、シラン化合物を酸化してシラノール化合物得ることが好ましい。
【０００９】
芳香族シラン化合物を酸化して芳香族シラノール化合物を得ることが好ましい。
【００１０】
また、水を酸化剤として使用することが好ましい。
【発明の効果】
【００１１】
本発明のシラノール化合物の製造方法によれば、容易に製造することができ、優れた反応促進作用を有する表面銀固定化ハイドロキシアパタイトを触媒として使用するため、簡易な操作によりシラン化合物を効率よく酸化して、高い収率で、選択的にシラノール化合物を製造することができる。さらに、本発明における表面銀固定化ハイドロキシアパタイトは、固体であることから、容易に再利用可能であり、特に再生処理を必要とせずに、高い活性を保持したまま繰り返し再利用することができるため、シラノール化合物の製造コストを削減することができ、有用なシラノール化合物を安価に提供することができる。
【発明を実施するための最良の形態】
【００１２】
［表面銀固定化ハイドロキシアパタイト］
本発明における表面銀固定化ハイドロキシアパタイト（「Ａｇ（０）／ハイドロキシアパタイト」と称する場合がある）は、ハイドロキシアパタイト表面に０価のＡｇが固定化されている。
【００１３】
上記ハイドロキシアパタイトは、例えば、下記式（１）
Ｃａ10-Z（ＨＰＯ4）Z（ＰＯ4）6-Z（ＯＨ）2-Z・ｎＨ2Ｏ      （１）
（式中、Ｚは０≦Ｚ≦１を満たす数である。ｎは０〜２．５の数である）
で表される化合物である。
【００１４】
ハイドロキシアパタイトは、例えば、湿式合成法により調製することができる。前記湿式合成法は、具体的にはカルシウム溶液とリン酸溶液を１０：６の割合のモル濃度比でｐＨを７．４以上の所定値に維持したバッファー液中に長時間にわたり順次滴下することにより、上記バッファー液中にハイドロキシアパタイトが析出し、析出したハイドロキシアパタイトを捕集する方法である。
【００１５】
本発明において好適に使用できるハイドロキシアパタイトの例としては、例えば、和光純薬工業株式会社製、商品名「りん酸三カルシウム」が挙げられる。
【００１６】
ハイドロキシアパタイト表面に０価のＡｇを固定化する方法としては、例えば、銀化合物の溶液とハイドロキシアパタイトとを混合し、撹拌することによりハイドロキシアパタイト表面に銀化合物を吸着させ、還元処理を施す方法等が挙げられる。銀化合物としては、塩化物、臭化物、ヨウ化物、炭酸塩、硝酸塩、硫酸塩、リン酸塩等の銀塩の他、銀錯体等を使用することもできる。
【００１７】
溶媒としては、銀化合物を溶解できればよく、例えば、水、アセトン、アルコール類等を例示することができる。Ａｇの固定化処理を行う際の銀化合物の溶液の濃度は特に制限されず、例えば、０．１〜１０００ｍＭの範囲から選択することができる。撹拌時の温度は、例えば２０〜１５０℃の範囲から選択することができるが、通常室温で行うことができる。表面銀固定化ハイドロキシアパタイトのＡｇ含有率は特に制限されないが、例えば、ハイドロキシアパタイト１ｇに対して０．０１〜１０ｍｍｏｌ、好ましくは０．０５〜０．５ｍｍｏｌの範囲から選択することができる。撹拌時間は撹拌時の温度によっても異なるが、例えば１〜３６０分間、好ましくは５〜９０分間の範囲から選択することができる。撹拌終了後は、必要に応じて水や有機溶媒等で洗浄し、乾燥し、さらに還元処理を施すことにより本発明の表面銀固定化ハイドロキシアパタイトを調製することができる。
【００１８】
還元処理を施す還元剤としては、例えば、水素化ホウ素ナトリウム（ＮａＢＨ4）、水素化ホウ素リチウム（ＬｉＢＨ4）又は水素化ホウ素カリウム（ＫＢＨ4）等の水素化ホウ素錯化合物、ヒドラジン、水素（Ｈ2）、トリメチルシラン等のシラン化合物、ヒドロキシ化合物などが挙げられる。ヒドロキシ化合物としては第１級アルコール、第２級アルコール等のアルコール化合物が含まれる。また、ヒドロキシ化合物は、複数のヒドロキシル基を有していてもよく、１価アルコール、２価アルコール、多価アルコール等の何れであってもよい。
【００１９】
本発明における還元剤としては、なかでも水素化ホウ素錯化合物が好ましく、特に水素化ホウ素カリウム（ＫＢＨ4）が好ましい。水素化ホウ素カリウム（ＫＢＨ4）で還元することにより得られた表面銀固定化ハイドロキシアパタイトは、固定化したＡｇ粒子の平均粒径がより小さくなる傾向があり、それにより、比表面積を増大することができ、触媒活性を著しく向上させることができる。
【００２０】
［シラノール化合物の製造]
本発明に係るシラノール化合物の製造方法は、上述のハイドロキシアパタイト表面に０価のＡｇを固定化した表面銀固定化ハイドロキシアパタイトの存在下、シラン化合物を酸化してシラノール化合物を製造することを特徴とする。本発明の方法によれば、シラン化合物を酸化して対応するシラノール化合物を選択的に、且つ、高収率で製造することができる。
【００２１】
本発明におけるシラン化合物は、一般式（２）
【化１】
0005215003.tif 000002
（式中、Ｒ1は水素原子又はｍ価の有機基を示す。Ｒ2、Ｒ3、Ｒ4は、同一又は異なって水素原子又は炭化水素基を示す。ｍは１以上の整数を示す。ｍが２以上の整数の場合、ｍ個の−ＳｉＲ2Ｒ3Ｒ4基は、同一であっても異なっていてもよい。Ｒ1、ｍ個のＲ2、ｍ個のＲ3、及びｍ個のＲ4のうち少なくとも１つは水素である）
で表される。
【００２２】
Ｒ1におけるｍ価の有機基には、ｍ価の炭化水素基、ｍ価の複素環式基、これらが連結基を介して又は介することなく２以上結合した基などが含まれる。Ｒ1における有機基の炭素数としては、例えば、１〜３０、好ましくは６〜１５である。また、前記連結基としては、エーテル結合（−Ｏ−）、チオエーテル結合（−Ｓ−）、アミン結合（−ＮＲ’−）、カルボニル結合（−Ｃ（＝Ｏ）−）、エステル結合（−Ｃ（＝Ｏ）−Ｏ−）、シリル結合（−Ｓｉ−）、カーボネート結合、アミド結合、尿素結合、ウレタン結合等が挙げられる。Ｒ’はアルキル基を示す。
【００２３】
Ｒ1におけるｍ価の炭化水素基としては、本反応を阻害しないような基（例えば、本方法における反応条件下で非反応性の基）であればよく、例えば、ｍ価の脂肪族炭化水素基、ｍ価の脂環式炭化水素基、ｍ価の芳香族炭化水素基、及びこれらの結合したｍ価の基が含まれる。前記炭化水素基には、置換基を有する炭化水素基も含まれる。
【００２４】
１価の脂肪族炭化水素基としては、例えば、メチル、エチル、プロピル、イソプロピル、ブチル、イソブチル、ｓ−ブチル、ｔ−ブチル、ペンチル、ヘキシル、デシル、ドデシル基などの炭素数１〜２０（好ましくは１〜１０、さらに好ましくは１〜３）程度のアルキル基；ビニル、アリル、１−ブテニル基などの炭素数２〜２０（好ましくは２〜１０、さらに好ましくは２〜３）程度のアルケニル基；エチニル、プロピニル基などの炭素数２〜２０（好ましくは２〜１０、さらに好ましくは２〜３）程度のアルキニル基などが挙げられる。
【００２５】
１価の脂環式炭化水素基としては、シクロプロピル、シクロブチル、シクロペンチル、シクロヘキシル、シクロオクチル基などの３〜２０員（好ましくは３〜１５員、さらに好ましくは５〜８員）程度のシクロアルキル基；シクロペンテニル、シクロへキセニル基などの３〜２０員（好ましくは３〜１５員、さらに好ましくは５〜８員）程度のシクロアルケニル基；パーヒドロナフタレン−１−イル基、ノルボルニル、アダマンチル、テトラシクロ［４．４．０．１2,5．１7,10］ドデカン−３−イル基などの橋かけ環式炭化水素基などが挙げられる。１価の芳香族炭化水素基としては、フェニル、ナフチル基などの炭素数６〜１４（好ましくは６〜１０）程度の芳香族炭化水素基が挙げられる。
【００２６】
脂肪族炭化水素基と脂環式炭化水素基とが結合した１価の炭化水素基には、シクロペンチルメチル、シクロヘキシルメチル、２−シクロヘキシルエチル基などのシクロアルキル−アルキル基（例えば、Ｃ3-20シクロアルキル−Ｃ1-4アルキル基など）などが含まれる。また、脂肪族炭化水素基と芳香族炭化水素基とが結合した１価の炭化水素基には、アラルキル基（例えば、Ｃ7-18アラルキル基など）、アルキル置換アリール基（例えば、１〜４個程度のＣ1-4アルキル基が置換したフェニル基又はナフチル基など）などが含まれる。
【００２７】
Ｒ1における１価の炭化水素基としては、Ｃ1-10アルキル基、Ｃ2-10アルケニル基、Ｃ2-10アルキニル基、Ｃ3-15シクロアルキル基、Ｃ6-14芳香族炭化水素基、Ｃ3-15シクロアルキル−Ｃ1-4アルキル基、Ｃ7-14アラルキル基、１〜４個程度のＣ1-4アルキル基が置換したフェニル基又はナフチル基等が好ましい。
【００２８】
前記炭化水素基は、種々の置換基、例えば、ハロゲン原子、オキソ基、ヒドロキシル基、置換オキシ基（例えば、アルコキシ基、アリールオキシ基、アラルキルオキシ基、アシルオキシ基など）、カルボキシル基、置換オキシカルボニル基（アルコキシカルボニル基、アリールオキシカルボニル基、アラルキルオキシカルボニル基など）、置換又は無置換カルバモイル基、シアノ基、ニトロ基、アシル基、置換又は無置換アミノ基、スルホ基、複素環式基などを有していてもよい。前記ヒドロキシル基やカルボキシル基は有機合成の分野で慣用の保護基で保護されていてもよい。また、脂環式炭化水素基や芳香族炭化水素基の環には芳香族性又は非芳香属性の複素環が縮合していてもよい。
【００２９】
Ｒ1における２価以上の炭化水素基（脂肪族炭化水素基、脂環式炭化水素基、芳香族炭化水素基、及びこれらの結合した基）の例としては、上記例示された１価の炭化水素基に対応する２価以上の炭化水素基が挙げられる。
【００３０】
Ｒ1におけるｍ価の複素環式基を構成する複素環には、芳香族性複素環及び非芳香族性複素環が含まれる。１価の複素環としては、例えば、ヘテロ原子として酸素原子を含む複素環（例えば、フラン、テトラヒドロフラン、オキサゾール、イソオキサゾール、γ−ブチロラクトン環などの５員環、４−オキソ−４Ｈ−ピラン、テトラヒドロピラン、モルホリン環などの６員環、ベンゾフラン、イソベンゾフラン、４−オキソ−４Ｈ−クロメン、クロマン、イソクロマン環などの縮合環、３−オキサトリシクロ［４．３．１．１4,8］ウンデカン−２−オン環、３−オキサトリシクロ［４．２．１．０4,8］ノナン−２−オン環などの橋かけ環）、ヘテロ原子としてイオウ原子を含む複素環（例えば、チオフェン、チアゾール、イソチアゾール、チアジアゾール環などの５員環、４−オキソ−４Ｈ−チオピラン環などの６員環、ベンゾチオフェン環などの縮合環など）、ヘテロ原子として窒素原子を含む複素環（例えば、ピロール、ピロリジン、ピラゾール、イミダゾール、トリアゾール環などの５員環、ピリジン、ピリダジン、ピリミジン、ピラジン、ピペリジン、ピペラジン環などの６員環、インドール、インドリン、キノリン、アクリジン、ナフチリジン、キナゾリン、プリン環などの縮合環など）などが挙げられる。
【００３１】
Ｒ1における２価以上の複素環式基の例としては、上記例示された１価の複素環式基に対応する２価以上の複素環式基が挙げられる。
【００３２】
上記複素環式基には、前記炭化水素基が有していてもよい置換基のほか、アルキル基（例えば、メチル、エチル基などのＣ1-4アルキル基など）、シクロアルキル基、アリール基（例えば、フェニル、ナフチル基など）などの置換基を有していてもよい。
【００３３】
Ｒ2、Ｒ3、Ｒ4における炭化水素基の例としては、上記Ｒ1における１価の炭化水素基の例と同様の例を挙げることができる。
【００３４】
ｍは、１以上の整数を示し、好ましくは１〜６、特に好ましくは１又は２である。
【００３５】
本発明におけるシラン化合物としては、例えば、ジメチルフェニルシラン、ジメチル−ｐ−クロロフェニルシラン、ジメチル−ｐ−メトキシフェニルシラン、メチルジフェニルシラン、トリフェニルシラン、ジフェニルシラン、１，４−ビス（ジメチルシリル）ベンゼン等の芳香族シラン化合物；ｔ−ブチルジメチルシラン、トリ（ｎ−ブチル）シラン、トリ（イソプロピル）シラン、ジメチルオクタデカノイルシラン等の脂肪族シラン化合物を挙げることができる。
【００３６】
本発明におけるシラン化合物としては、なかでも、芳香族シラン化合物（−ＳｉＨ基が芳香環に直接結合している化合物）が好ましい。表面銀固定化ハイドロキシアパタイトと、芳香族シラン化合物のベンゼン環との相互作用により、表面銀固定化ハイドロキシアパタイトによる反応促進作用がより高まり、より効率よく対応するシラノール化合物を製造することができるためである。
【００３７】
本発明において、シラン化合物の酸化反応に使用する酸化剤としては、水を使用することができる。水の使用量としては、例えば、シラン化合物１ｍｏｌに対して１〜１０ｍｏｌ程度である。酸化剤としての水は大過剰量使用してもよい。
【００３８】
酸化反応は、例えば、上記シラン化合物（基質）、表面銀固定化ハイドロキシアパタイト（触媒）、及び酸化剤を混合撹拌することにより行うことができる。表面銀固定化ハイドロキシアパタイトの使用量は特に制限されないが、例えば、シラン化合物１ｍｏｌに対して、銀が０．００１〜１ｍｏｌ、好ましくは０．００１〜０．１ｍｏｌ、特に好ましくは０．０１〜０．１ｍｏｌとなるような範囲から選択することができる。反応は、液相で行ってもよく、気相で行うこともできる。作業性などを考慮して、本発明においては液相で反応を行うことが好ましい。
【００３９】
反応は、溶媒の存在下又は非存在下で行うことができる。溶媒としては反応を阻害しないものであれば特に制限されず、公知慣用の溶媒から適宜選択して使用することができる。例えば、水；トリフルオロトルエン、フルオロベンゼン、フルオロヘキサンなどのフッ素系溶媒；ベンゼン、トルエン、キシレン、クロロベンゼン、ニトロベンゼンなどの芳香族炭化水素；ペンタン、ヘキサン、ヘプタン、オクタン、シクロヘキサン、メチルシクロヘキサンなどの脂肪族炭化水素；１，２−ジオキサン、１，３−ジオキサン、１，４−ジオキサン、テトラヒドロフラン、テトラヒドロピラン、ジエチルエーテル、ジメチルエーテル等のエーテル類；アセトアミド、ジメチルアセトアミド、ジメチルホルムアミド、ジエチルホルムアミド、Ｎ−メチルピロリドンなどのアミド；酢酸エチル、酢酸プロピル、酢酸ブチルなどのエステル；これらの混合物等が挙げられる。本発明においては、なかでも、極性溶媒が好ましく、酢酸エチル、アセトン、アセトニトリル等（特に、酢酸エチル）を好適に使用することができる。また、従来は水を溶媒として使用すると、シラノール化合物の選択性が低下して、ジシロキサンが主生成物として得られることが多かったが、しかし、本発明においては水を溶媒として使用してもシラノール化合物を選択的に製造することができる。
【００４０】
反応は、酸素雰囲気下又は空気雰囲気下で行ってもよく、酸素以外の酸化剤（例えば、水）を使用する場合は、窒素雰囲気下、アルゴン雰囲気下等の不活性雰囲気下で行ってもよい。
【００４１】
反応は常圧、又は加圧下において行うことができる。反応温度は、原料として使用するシラン化合物の種類や溶媒の種類に応じて選択することができ、特に制限されないが例えば、０〜２５０℃、好ましくは６０〜２００℃、特に好ましくは１００〜２００℃の範囲から選択することができる。
【００４２】
反応時間は、原料として使用するシラン化合物の種類や溶媒の種類、反応温度等に応じて適宜選択することができ特に制限されないが、例えば０．１〜２００時間、好ましくは０．１〜５０時間の範囲から選択することができる。反応は、回分式、半回分式、連続式等の慣用の方式で行うことができる。反応終了後、反応生成物は、例えば、ろ過、濃縮、蒸溜、抽出、晶析、再結晶、吸着、カラムクロマトグラフィーなどの分離手段やこれらを組み合わせた分離手段により分離精製できる。
【００４３】
本発明における表面銀固定化ハイドロキシアパタイトは、０価のＡｇがハイドロキシアパタイト表面に強固に固定化されているため、反応溶液中への銀の溶出がない。そのため、反応終了後、表面銀固定化ハイドロキシアパタイトは、ろ過や遠心分離等の操作により回収し、そのまま、又は必要に応じて水や有機溶媒などにより洗浄後、繰り返しシラン化合物の酸化反応に触媒として使用することができる。表面銀固定化ハイドロキシアパタイトは、繰り返し使用して反応を行った場合であっても、その触媒活性は低下せず、高い収率で対応するシラノール化合物を製造することができる。
【実施例】
【００４４】
以下に実施例を挙げて本発明をより詳細に説明するが、本発明はこれらの実施例により限定されない。
【００４５】
製造例１
２００ｍＬのナスフラスコにＡｇＮＯ3（１．０ミリモル）を加え、水（１５０ｍＬ）を加えて銀水溶液を作製し、そこにハイドロキシアパタイト（りん酸三カルシウム、和光純薬工業株式会社製）２．０ｇを加え、空気雰囲気下、室温（２５℃）で６時間撹拌した。撹拌後、吸引濾過し、脱イオン水（１Ｌ）で洗浄し、２４時間真空乾燥させてＡｇ（Ｉ）／ハイドロキシアパタイト（Ａｇとして０．３ミリモル／ｇ）を得た。
２００ｍＬのナスフラスコにＫＢＨ4（９ミリモル）を加え、水（１５０ｍＬ）を加えて溶解し、そこに得られたＡｇ（Ｉ）／ハイドロキシアパタイト（１．８ｇ）を加え、アルゴン雰囲気下、室温（２５℃）で１時間撹拌した。撹拌後、吸引濾過し、脱イオン水（１Ｌ）で洗浄し、２４時間真空乾燥させてＡｇ（０）／ハイドロキシアパタイト（Ａｇとして０．３ミリモル／ｇ）を得た。
【００４６】
製造例２
２００ｍＬのナスフラスコにＡｇＮＯ3（１．０ミリモル）を加え、水（１５０ｍＬ）を加えて溶解して得た溶液に、ＨＴ（富田製薬株式会社製：商品名『トミタＡＤ５００ＮＳ』）２．０ｇを加え、室温（２５℃）で６時間撹拌後、脱イオン水で洗浄し、さらに２４時間真空乾燥することにより、Ａｇ（Ｉ）／ＨＴを得た。
２００ｍＬのナスフラスコにＫＢＨ4（９ミリモル）を加え、水（１５０ｍＬ）を加えて溶解し、そこに得られたＡｇ（Ｉ）／ＨＴ（１．８ｇ）を加え、アルゴン雰囲気下、室温（２５℃）で１時間撹拌した。撹拌後、吸引濾過し、脱イオン水（１Ｌ）で洗浄し、２４時間真空乾燥させてＡｇ（０）／ＨＴ（Ａｇとして０．２ミリモル／ｇ）を得た。
【００４７】
製造例３
２００ｍＬのナスフラスコにＡｇＮＯ3（１．０ミリモル）を加え、水（１５０ｍＬ）を加えて溶解して得た溶液に、ＴｉＯ2（富士チタン工業株式会社製：商品名『ＪＲＣ−ＴＩＯ−２』）２．０ｇを加え、室温（２５℃）で６時間撹拌後、脱イオン水で洗浄し、さらに２４時間真空乾燥することにより、Ａｇ（Ｉ）／ＴｉＯ2を得た。
２００ｍＬのナスフラスコにＫＢＨ4（９ミリモル）を加え、水（１５０ｍＬ）を加えて溶解し、そこに得られたＡｇ（Ｉ）／ＴｉＯ2（１．８ｇ）を加え、アルゴン雰囲気下、室温（２５℃）で１時間撹拌した。撹拌後、吸引濾過し、脱イオン水（１Ｌ）で洗浄し、２４時間真空乾燥させてＡｇ（０）／ＴｉＯ2（Ａｇとして０．００３ミリモル／ｇ）を得た。
【００４８】
製造例４
２００ｍＬのナスフラスコにＡｇＮＯ3（１．０ミリモル）を加え、水（１５０ｍＬ）を加えて溶解して得た溶液に、ＳｉＯ2（日揮化学株式会社製：商品名『ＪＲＣ−ＳＩＯ−４』）２．０ｇを加え、室温（２５℃）で６時間撹拌後、脱イオン水で洗浄し、さらに２４時間真空乾燥することにより、Ａｇ（Ｉ）／ＳｉＯ2を得た。
２００ｍＬのナスフラスコにＫＢＨ4（９ミリモル）を加え、水（１５０ｍＬ）を加えて溶解し、そこに得られたＡｇ（Ｉ）／ＳｉＯ2（１．８ｇ）を加え、アルゴン雰囲気下、室温（２５℃）で１時間撹拌した。撹拌後、吸引濾過し、脱イオン水（１Ｌ）で洗浄し、２４時間真空乾燥させてＡｇ（０）／ＳｉＯ2（Ａｇとして０．００３ミリモル／ｇ）を得た。
【００４９】
実施例１
１気圧の酸素雰囲気下、バルーンを取り付けたシュレンク管に、製造例１で得られたＡｇ（０）／ハイドロキシアパタイト０．１ｇ（Ａｇ：０．０３ミリモル）、酢酸エチル５ｍＬ、水５ミリモル（０．０９ｇ）、ジメチルフェニルシラン１．０ミリモルを加え、８０℃で５分間撹拌した。収率９９％超、選択率９９％超で、ジメチルフェニルシラノールを得た。
【００５０】
実施例２
反応温度を室温（２５℃）とし、反応時間を１０分とした以外は実施例１と同様に反応させた。収率９６％、選択率９９％で、ジメチルフェニルシラノールを得た。
【００５１】
実施例３
酸素雰囲気下をアルゴン雰囲気下に代えた以外は実施例１と同様に反応させた。収率９９％、選択率９９％で、ジメチルフェニルシラノールを得た。
【００５２】
実施例４
１気圧の酸素雰囲気下、バルーンを取り付けたシュレンク管に、製造例１で得られたＡｇ（０）／ハイドロキシアパタイト０．１ｇ（Ａｇ：０．０３ミリモル）、アセトン５ｍＬ、水５ミリモル（０．０９ｇ）、ジメチルフェニルシラン１．０ミリモルを加え、８０℃で５分間撹拌した。収率８７％、選択率９９％超で、ジメチルフェニルシラノールを得た。
【００５３】
実施例５
溶媒としてアセトンの代わりにアセトニトリルを使用した以外は実施例４と同様に反応させた。収率８２％、選択率９９％超で、ジメチルフェニルシラノールを得た。
【００５４】
実施例６
溶媒としてアセトンの代わりにテトラヒドロフランを使用した以外は実施例４と同様に反応させた。収率７４％、選択率９９％超で、ジメチルフェニルシラノールを得た。
【００５５】
実施例７
溶媒としてアセトンの代わりに１，４−ジオキサンを使用した以外は実施例４と同様に反応させた。収率６４％、選択率９９％超で、ジメチルフェニルシラノールを得た。
【００５６】
実施例８
溶媒としてアセトンの代わりにジメチルホルムアミドを使用した以外は実施例４と同様に反応させた。収率５９％、選択率９６％で、ジメチルフェニルシラノールを得た。
【００５７】
実施例９
１気圧の酸素雰囲気下、バルーンを取り付けたシュレンク管に、製造例１で得られたＡｇ（０）／ハイドロキシアパタイト０．１ｇ（Ａｇ：０．０３ミリモル）、水２ｍＬ、ジメチルフェニルシラン１．０ミリモルを加え、８０℃で５分間撹拌した。収率４１％、選択率９９％超で、ジメチルフェニルシラノールを得た。
【００５８】
実施例１０
１気圧の酸素雰囲気下、バルーンを取り付けたシュレンク管に、製造例１で得られたＡｇ（０）／ハイドロキシアパタイト０．１ｇ（Ａｇ：０．０３ミリモル）、水２ｍＬ、ジメチルフェニルシラン１．０ミリモルを加え、８０℃で１５分間撹拌した。収率９３％、選択率９９％超で、ジメチルフェニルシラノールを得た。
【００５９】
実施例１１〜１６
原料となるシラン化合物、及び、反応時間（分）を変えたこと以外は実施例２と同様にして実施例１１〜１６を行った。結果を下記表１にまとめて示す。
【表１】
0005215003.tif 000003
【００６０】
実施例１７
実施例１の反応終了後、反応溶液をろ過して使用後のＡｇ（０）／ハイドロキシアパタイトを回収し、回収されたＡｇ（０）／ハイドロキシアパタイトを水を使用して洗浄し、再生（１）−Ａｇ（０）／ハイドロキシアパタイトを得た。
再生（１）Ａｇ（０）／ハイドロキシアパタイトを使用した以外は実施例１と同様にして、収率９９％で、ジメチルフェニルシラノールを得た。
【００６１】
実施例１８
実施例１６の反応終了後、反応溶液をろ過して使用後の再生（１）−Ａｇ（０）／ハイドロキシアパタイトを回収し、回収された再生（１）−Ａｇ（０）／ハイドロキシアパタイトを水を使用して洗浄し、再生（２）−Ａｇ（０）／ハイドロキシアパタイトを得た。
再生（２）Ａｇ（０）／ハイドロキシアパタイトを使用した以外は実施例１と同様にして、収率９６％で、ジメチルフェニルシラノールを得た。
【００６２】
実施例１９〜２７
実施例１７、１８と同様にして、さらに反応−回収を繰り返して、再生（３）〜（１１）−Ａｇ（０）／ハイドロキシアパタイトを得た。
得られた再生（３）〜（１１）−Ａｇ（０）／ハイドロキシアパタイトを使用した以外は実施例１と同様にして、ジメチルフェニルシラノールを得た（実施例１９〜２７）。実施例１９〜２７の結果を下記表２にまとめて示す。
【００６３】
【表２】
0005215003.tif 000004
【００６４】
比較例１
１気圧の酸素雰囲気下、バルーンを取り付けたシュレンク管に、ハイドロキシアパタイト（りん酸三カルシウム、和光純薬工業株式会社製）０．１ｇ、酢酸エチル５ｍＬ、水５ミリモル（０．０９ｇ）、ジメチルフェニルシラン１．０ミリモルを加え、８０℃で５分間撹拌した。ジメチルフェニルシラノールは得られなかった。
【００６５】
比較例２
製造例１で得られたＡｇ（０）／ハイドロキシアパタイトに代えて製造例２で得られたＡｇ（０）／ＨＴを使用した以外は実施例１と同様に反応させた。収率３３％、選択率９９％で、ジメチルフェニルシラノールを得た。
【００６６】
比較例３
製造例１で得られたＡｇ（０）／ハイドロキシアパタイトに代えて製造例３で得られたＡｇ（０）／ＴｉＯ2を使用した以外は実施例１と同様に反応させた。収率３５％、選択率９９％で、ジメチルフェニルシラノールを得た。
【００６７】
比較例４
製造例１で得られたＡｇ（０）／ハイドロキシアパタイトに変えて製造例４で得られたＡｇ（０）／ＳｉＯ2を使用した以外は実施例１と同様に反応させた。収率１３％、選択率９９％で、ジメチルフェニルシラノールを得た。
【００６８】
比較例５
製造例１で得られたＡｇ（０）／ハイドロキシアパタイトに変えてＡｇＰＦ6（和光純薬工業株式会社製）を使用した以外は実施例１と同様に反応させた。収率３５％、選択率６８％で、ジメチルフェニルシラノールを得た。
【００６９】
比較例６
製造例１で得られたＡｇ（０）／ハイドロキシアパタイトに変えてＡｇＯＴｆ（トリフルオロメタンスルホン酸銀、和光純薬工業株式会社製）を使用した以外は実施例１と同様に反応させた。収率９％、選択率１８％で、ジメチルフェニルシラノールを得た。